(57)【特許請求の範囲】
【請求項１】
窒化珪素結晶粒子と粒界相とを具備する熱伝導率が５０Ｗ／ｍ・Ｋ以上の窒化珪素基板の製造方法において、
窒化珪素粉末と、焼結助剤粉末として希土類元素、マグネシウム、チタン、ハフニウムから選択される１種以上を、それぞれ酸化物換算で合計２〜１４質量％添加した合計を１００質量部としたとき有機バインダを３〜１７質量部添加した原料混合体を調製する工程と、
前記原料混合体をシート成形する成形工程と、成形体の脱脂工程と、
脱脂工程後の成形体を１４００〜１６５０℃で１〜８時間保持する熱処理工程と、
１８００〜１９５０℃で８〜１８時間加熱する焼結工程を行うことにより、
得られた窒化珪素基板の断面組織は、窒化珪素結晶粒子の長径の平均粒径は１．５〜１０μｍであり、窒化珪素基板の厚さＴ１に対し厚さ方向の粒界相の合計長さＴ２の比（Ｔ２／Ｔ１）が０．０１〜０．３０であり、
基板の表裏に電極を接触して４端子法で基板の対角線同士の交点とその交点からそれぞれの角部に至る中点となる４点との合計５箇所を測定したときの絶縁耐力の平均値からのばらつきが２０％以下であり、上記絶縁耐力の平均値が１５ｋｖ／ｍｍ以上であることを特徴とする窒化珪素基板の製造方法。
【請求項２】
得られた窒化珪素基板は絶縁耐力のばらつきが１５％以下であることを特徴とする請求項１に記載の窒化珪素基板の製造方法。
【請求項３】
得られた窒化珪素基板は室温（２５ ℃）での１０００Ｖ印加時の体積固有抵抗値が６０ ×１０１２Ωｍ以上であることを特徴とする請求項１ないし請求項２のいずれか１項に記載の窒化珪素基板の製造方法。
【請求項４】
得られた窒化珪素基板は室温（２５ ℃）での１０００Ｖ印加時の体積固有抵抗値ρｖ１と、２５０℃での１０００Ｖ印加時の体積固有抵抗値ρｖ２と比（ρｖ２／ρｖ１）が０．２０以上であることを特徴とする請求項１ないし請求項３のいずれか１項に記載の窒化珪素基板の製造方法。
【請求項５】
焼結工程後に１０００℃以上１７００℃以下の追加の熱処理を行うことを特徴とする請求項１ないし請求項４のいずれか１項に記載の窒化珪素基板の製造方法。
【請求項６】
焼結工程後に、窒化珪素基板を押圧したりまたは基板表裏をひっくり返して１０００℃以上１７００℃以下の追加の熱処理を行うことを特徴とする請求項１ないし請求項５のいずれか１項に記載の窒化珪素基板の製造方法。
【請求項７】
得られた窒化珪素基板の任意の表面または断面を拡大写真にて観察したとき、ポアの最大径が２０μｍ以下（０含む）であることを特徴とする請求項１ないし請求項６のいずれか１項に記載の窒化珪素基板の製造方法。
【請求項８】
得られた窒化珪素基板の任意の断面を拡大写真にて観察したとき、ポアの最大径が２０μｍ以下であり、ポアの周囲長の１０％以上に粒界相成分が存在することを特徴とする請求項１ないし請求項７のいずれか１項に記載の窒化珪素基板の製造方法。
【請求項９】
得られた窒化珪素基板の厚さＴ１が０．１〜１．０ｍｍであることを特徴とする請求項１ないし請求項８のいずれか１項に記載の窒化珪素基板の製造方法。
【請求項１０】
得られた窒化珪素基板は、熱伝導率が８０Ｗ／ｍ・Ｋ以上であることを特徴とする請求項１ないし請求項９のいずれか１項に記載の窒化珪素基板の製造方法。
【発明の詳細な説明】
【技術分野】
【０００１】
後述する実施形態は、概ね、窒化珪素基板およびそれを用いた窒化珪素回路基板に関する。
【背景技術】
【０００２】
近年、窒化珪素（Ｓｉ３Ｎ４）基板を半導体回路基板に適用することが試みられている。半導体回路基板としては、アルミナ（Ａｌ２Ｏ３）基板、窒化アルミニウム（ＡｌＮ）基板が使用されている。アルミナ基板は熱伝導率が３０Ｗ／ｍ・Ｋ程度であるが、低コスト化が可能である。また、窒化アルミニウム基板は熱伝導率が１６０Ｗ／ｍ・Ｋ以上となる高熱伝導化が可能である。一方、窒化珪素基板としては、熱伝導率が５０Ｗ／ｍ・Ｋ以上の基板が開発されている。
【０００３】
窒化珪素基板は、窒化アルミニウム基板と比較して熱伝導率は低いが、３点曲げ強度が５００ＭＰａ以上と優れている。窒化アルミニウム基板の３点曲げ強度は通常３００〜４００ＭＰａ程度であり、熱伝導率が高くなるほどに強度が下がる傾向にある。高強度の利点を生かすことにより窒化珪素基板は薄型化が可能である。基板の薄型化により熱抵抗を下げることが可能になるので放熱性が向上する。
【０００４】
このような特性を生かして窒化珪素基板は、金属板などの回路部を設けて回路基板として広く使用されている。また、国際公開番号ＷＯ２０１１／０１０５９７号パンフレット（特許文献１）に示したような圧接構造用の回路基板として使用する方法もある。
上記のような様々な使い方をするにあたり、窒化珪素基板に求められる特性は熱伝導率、強度、さらには絶縁性が挙げられる。
【０００５】
絶縁性が良い窒化珪素基板に関して、特開２００２−２０１０７５号公報（特許文献２）に提案されている。特許文献２には、温度２５ ℃、湿度７０％の条件下で窒化珪素基板の表裏間に１．５ｋＶ−１００Ｈｚの交流電圧を印加したときの電流リーク値が１０００ｎＡ以下である窒化珪素基板が開示されている。この電流リーク値は小さいほど表裏間の絶縁性が高いことを示している。
【先行技術文献】
【特許文献】
【０００６】
【特許文献１】国際公開番号ＷＯ２０１１／０１０５９７号パンフレット
【特許文献２】特開２００２−２０１０７５号公報
【発明の概要】
【発明が解決しようとする課題】
【０００７】
しかしながら、特許文献２のように電流リーク値が一定値以下であったとしても絶縁性が不十分となる場合があった。この原因を追究した結果、基板の厚さ方向の窒化珪素結晶粒子と粒界相との存在比が大きく関係することが判明した。窒化珪素基板は、窒化珪素結晶粒子と粒界相とを具備する窒化珪素焼結体から構成されている。窒化珪素結晶粒子と粒界相とを比較した場合、窒化珪素結晶粒子の方が、絶縁性が高い。そのため、窒化珪素基板内で粒界相の存在比に応じて絶縁性が異なる部分が形成される。このため、電流リーク値が一定値以下であったとしても絶縁性が不十分となる現象が発生していた。
【課題を解決するための手段】
【０００８】
実施形態に係る窒化珪素基板は、窒化珪素結晶粒子と粒界相とを具備する熱伝導率が５０Ｗ／ｍ・Ｋ以上の窒化珪素基板において、窒化珪素基板の断面組織は、窒化珪素基板の厚さＴ１に対し粒界相の合計長さＴ２の比（Ｔ２／Ｔ１）が０．０１〜０．３０であり、基板の表裏に電極を接触して４端子法で測定したときの絶縁耐力の平均値からのばらつきが２０％以下であることを特徴とするものである。
【発明の効果】
【０００９】
実施形態に係る窒化珪素基板は、窒化珪素基板の厚さＴ１に対し粒界相の合計長さＴ２の比（Ｔ２／Ｔ１）を所定の範囲に規定しているので、厚さ方向における絶縁性のばらつきが小さい。そのため、回路基板などに使用した場合に、絶縁性が優れ信頼性が高い回路基板を得ることができる。
【図面の簡単な説明】
【００１０】
【図１】実施形態に係る窒化珪素基板の断面組織の一例を示す断面図である。
【図２】実施形態に係る窒化珪素基板において、基板厚さＴ１に対する粒界相の合計の長さＴ２の比（Ｔ２／Ｔ１）の比を説明するための断面図である。
【図３】窒化珪素基板について、４端子法によって絶縁耐力を測定する方法の一例を示す断面図である。
【図４】絶縁耐力の測定箇所の一例を示す平面図である。
【図５】窒化珪素基板の体積固有抵抗値を測定する方法の一例を示す側面図である。
【発明を実施するための形態】
【００１１】
本実施形態に係る窒化珪素基板の製造方法は、窒化珪素結晶粒子と粒界相とを具備する熱伝導率が５０Ｗ／ｍ・Ｋ以上の窒化珪素基板の製造方法において、
窒化珪素粉末と、焼結助剤粉末として希土類元素、マグネシウム、チタン、ハフニウムから選択される１種以上を、それぞれ酸化物換算で合計２〜１４質量％添加した合計を１００質量部としたとき有機バインダを３〜１７質量部添加した原料混合体を調製する工程と、前記原料混合体をシート成形する成形工程と、成形体の脱脂工程と、脱脂工程後の成形体を１４００〜１６５０℃、１〜８時間保持される熱処理工程と、１８００〜１９５０℃、８〜１８時間加熱する焼結工程を行うことにより、得られた窒化珪素基板の断面組織は、窒化珪素結晶粒子の長径の平均粒径は１．５〜１０μｍであり、窒化珪素基板の厚さＴ１に対し厚さ方向の粒界相の合計長さＴ２の比（Ｔ２／Ｔ１）が０．０１〜０．３０であり、基板の表裏に電極を接触して４端子法で基板の対角線同士の交点とその交点からそれぞれの角部に至る中点となる４点との合計５箇所を測定したときの絶縁耐力の平均値からのばらつきが２０％以下であり、上記絶縁耐力の平均値が１５ｋｖ／ｍｍ以上であることを特徴とするものである。
また本発明で得られる窒化珪素基板は、窒化珪素結晶粒子と粒界相とを具備する熱伝導率が５０Ｗ／ｍ・Ｋ以上の窒化珪素基板において、窒化珪素基板は、焼結助剤として希土類元素、マグネシウム、チタン、ハフニウムから選択される１種以上を、それぞれ酸化物換算で合計２〜１４質量％含有し、この窒化珪素基板の厚さＴ１に対し粒界相の合計長さＴ２の比（Ｔ２／Ｔ１）が０．０１〜０．３０であり、基板の表裏に電極を接触して４端子法で測定したときの絶縁耐力の平均値からのばらつきが２０％以下であることを特徴とするものである。
【００１２】
まず、窒化珪素基板は、窒化珪素結晶粒子と粒界相とを具備する熱伝導率が５０Ｗ／ｍ・Ｋ以上の窒化珪素焼結体から構成されている。また、熱伝導率は５０Ｗ／ｍ・Ｋ以上、さらには９０Ｗ／ｍ・Ｋ以上であることが好ましい。熱伝導率が５０Ｗ／ｍ・Ｋ未満と低い場合には放熱性が低下する。
【００１３】
図１に実施形態に係る窒化珪素基板の断面組織の一例を示す。図中、符号１は窒化珪素基板、２は窒化珪素結晶粒子、３は粒界相、Ｔ１は窒化珪素基板の厚さ、である。また、図２は、実施形態に係る窒化珪素基板において、基板厚さＴ１に対する粒界相の合計の長さＴ２の比（Ｔ２／Ｔ１）を説明するための断面図である。図中、２は窒化珪素結晶粒子、３は粒界相、Ｔ２−１〜４は厚さ方向の粒界相の長さである。
【００１４】
窒化珪素基板は、窒化珪素結晶粒子と粒界相とを具備する窒化珪素焼結体から構成されている。窒化珪素結晶粒子は β−Ｓｉ３Ｎ４結晶粒子が個数割合で９５％以上１００％以下であることが好ましい。 β−Ｓｉ３Ｎ４結晶粒子が９５％以上となることにより、窒化珪素結晶粒子がランダムに存在した組織となり、強度が向上する。
【００１５】
また、粒界相は、焼結助剤を主として構成されるものである。また、焼結助剤としては、希土類元素、マグネシウム、チタン、ハフニウムから選択される１種以上が好ましい。また、焼結助剤はそれぞれ酸化物換算で合計２〜１４質量％が含有されていることが好ましい。燒結助剤が酸化物換算で２質量％未満では、粒界相の存在比が少ない部分が生じるおそれがある。また、焼結助剤が酸化物換算で１４質量％を超えて過量であると、粒界相の存在比が多くなり過ぎるおそれがある。そのため、焼結助剤は酸化物換算で４．０〜１２．０質量％の範囲で含有されることが好ましい。
【００１６】
実施形態の窒化珪素基板の断面組織は、窒化珪素基板の厚さＴ１に対し粒界相の合計長さＴ２の比（Ｔ２／Ｔ１）が０．０１〜０．３０であることを特徴としている。窒化珪素基板の厚さＴ１は、図１に示したように基板の厚さである。基板の厚さＴ１はノギスにより測定するものとする。
【００１７】
また、粒界相の合計長さＴ２の測定方法に関しては、図２を参照して説明する。図２は窒化珪素基板において、基板厚さＴ１に対する粒界相の合計の長さＴ２の比（Ｔ２／Ｔ１）を説明するための断面図である。図中、符号２は窒化珪素結晶粒子であり、３は粒界相である。まず、窒化珪素基板の厚さ方向の任意の断面組織を拡大写真に撮る。一視野で厚さ方向の断面組織が観察できないときは、複数回に分けて撮影してもよいものとする。
【００１８】
また、拡大写真は走査型電子顕微鏡（ＳＥＭ）写真であることが好ましい。ＳＥＭ写真であれば、窒化珪素結晶粒子と粒界相とでコントラスト差が付くため区別し易い利点がある。
【００１９】
また、倍率については２０００倍以上であれば窒化珪素結晶粒子と粒界相との区別を行い易い。粒界相の合計の長さＴ２を求めるには、断面組織の拡大写真に対して、基板厚さ方向に直線を引き、その直線上に存在する粒界相の長さを求めていくものとする。
【００２０】
図２の場合、Ｔ２−１、Ｔ２−２、Ｔ２−３、Ｔ２−４の合計がＴ２となる（Ｔ２＝（Ｔ２−１）＋（Ｔ２−２）＋（Ｔ２−３）＋（Ｔ２−４））。拡大写真を分けて撮影する場合は、基板厚さＴ１になるまで、この作業を繰り返すものする。なお、拡大写真の撮影するに際しては、任意の断面を表面粗さＲａが０．０５ μｍ以下に鏡面研磨して、エッチング処理してから撮影を実施するものとする。なお、エッチング処理としては、ケミカルエッチング、プラズマエッチングのどちらでも有効である。また、基板中に存在するポアは粒界相の長さにカウントしないものとする。
【００２１】
実施形態に係る窒化珪素基板の断面組織は、窒化珪素基板の厚さＴ１に対し粒界相の合計長さＴ２の比（Ｔ２／Ｔ１）が０．０１〜０．３０であることを特徴としている。上記比（Ｔ２／Ｔ１）が０．０１未満では、部分的に粒界相の少ない領域ができてしまうために絶縁性が低下する。一方、上記比（Ｔ２／Ｔ１）が０．３０を超えて多いと部分的に粒界相が多い領域が形成されてしまうために、絶縁性のばらつきが発生する原因となる。絶縁性の確保と、そのばらつきの低減のためには、上記比（Ｔ２／Ｔ１）が０．１０〜０．２５の範囲であることが好ましい。
【００２２】
このように上記比（Ｔ２／Ｔ１）を０．０１〜０．３０の範囲に規定することにより、基板の表裏に電極を接触して４端子法で測定したときの絶縁耐力の平均値からのばらつきが２０％以下、さらには１５％以下とすることができる。
【００２３】
図３に４端子法を使用した絶縁耐力の測定方法の一例を示す。図中、符号１は窒化珪素基板であり、４は表面側測定端子であり、５は裏面側測定端子であり、６は測定器である。表面側測定端子４および裏面側測定端子５の先端形状は球体とする。測定端子の先端形状を球体とすることにより、窒化珪素基板１への面圧を一定にすることが可能になり、測定誤差を無くすことができる。
【００２４】
また、表面側測定端子４と裏面側測定端子５は窒化珪素基板１を挟むように対向して配置するものとする。実施形態の窒化珪素基板１は、表面側測定端子４と裏面側測定端子５を窒化珪素基板１のどの位置に配置して測定した場合でも、平均値からのばらつきが２０％以下になる。
【００２５】
上記絶縁耐力の平均値は、前述の測定方法により、窒化珪素基板１において少なくとも５か所を測定し、その平均値を求めるものとする。図４に絶縁耐力の測定箇所の一例を示す。例えば、1枚の基板について５か所を測定する場合の測定箇所は、図４に示すようにＳ１、Ｓ２、Ｓ３、Ｓ４、Ｓ５の５か所を測定対象とする。すなわち、基板１の対角線同士の交点（中心）となるＳ１と、Ｓ１からそれぞれの角部の中点となる４点のＳ２〜Ｓ５とした。
【００２６】
このような５か所の測定点における絶縁耐力の平均値を窒化珪素基板１の絶縁耐力の平均値とする。すなわち、Ｓ１での絶縁耐力をＥＳ１、Ｓ２での絶縁耐力をＥＳ２、Ｓ３での絶縁耐力をＥＳ３、Ｓ４での絶縁耐力をＥＳ４、Ｓ５での絶縁耐力をＥＳ５、としたときに、絶縁耐力の平均値ＥＳＡは、下記算式により求めるものとする。また、測定点は少なくとも５点であり、測定点を６か所以上にしてもよい。
ＥＳＡ＝（ＥＳ１＋ＥＳ２＋ＥＳ３＋ＥＳ４＋ＥＳ５）／５
【００２７】
また、絶縁耐力のばらつき（％）は、（｜平均値ＥＳＡ−ＥＳｎ｜／ＥＳＡ） ×１００（％）、ｎ＝整数（測定点の番号）、により平均値からのずれの割合（％）を絶対値で求めるものとする。なお、上記に示した測定条件以外はＪＩＳ−Ｃ−２１４１に準じて測定するものとする。なお、絶縁耐力の測定はフロリナート中で行うものとする。フロリナートは、パーフルオロカーボン（ＰＦＣ）系の絶縁性溶剤である。
【００２８】
実施形態の窒化珪素基板は絶縁耐力のばらつきが２０％以下と小さい。窒化珪素基板は、窒化珪素結晶粒子と粒界相とから成る窒化珪素焼結体である。また、基板として使用する場合、板厚が１．０ｍｍ以下、さらには０．４ｍｍ以下となるような薄型基板として使用される。これは基板を薄型化することにより基板の熱抵抗を低減して放熱性を上げるためである。
【００２９】
上記基板の厚さＴ１が１．０ｍｍ以下である薄型基板において、部分的な絶縁耐力のばらつきが大きいと絶縁耐力の低い部分に電界集中が起き易くなる。その結果、絶縁耐力の低い部分が絶縁破壊を起こし易くなる恐れがある。実施形態の窒化珪素基板では、絶縁耐力のばらつきを低減しているので、絶縁耐力が低い部分に電界が集中することを効果的に防止することができる。そのため、基板厚さＴ１を０．１ｍｍまで薄くすることも可能である。言い換えると、実施形態に係る窒化珪素基板は、厚さＴ１が０．１〜１．０ｍｍ、さらには０．１〜０．４ｍｍと薄い基板に有効である。
【００３０】
また、絶縁耐力の平均値ＥＳＡは１５ｋＶ／ｍｍ以上であることが好ましい。平均値が１５ｋＶ／ｍｍ未満では基板としての絶縁性が不足する。絶縁耐力の平均値ＥＳＡは１５ｋＶ／ｍｍ以上、さらには２０ｋＶ／ｍｍ以上であることが好ましい。前記の比（Ｔ２／Ｔ１）を０．１５以下にすると、絶縁耐力の平均値は２０ｋＶ／ｍｍ以上となり易い。
【００３１】
また、室温（２５ ℃）での１０００Ｖ印加時の体積固有抵抗値が６０ ×１０１２Ωｍ以上であることが好ましい。また、室温（２５ ℃）での１０００Ｖ印加時の体積固有抵抗値ρｖ１と、２５０ ℃での１０００Ｖ印加時の体積固有抵抗値 ρｖ２との比（ρｖ２／ρｖ１）が０．２０以上であることが好ましい。
【００３２】
図５に体積固有抵抗値の測定方法を示す。図中、符号１は窒化珪素基板、７は表面側カーボン電極、８は裏面側カーボン電極、９は測定装置、である。なお、体積固有抵抗値の測定にあたっては、表面側カーボン電極７と裏面側カーボン電極８で窒化珪素基板１を押圧して固定する。また、印加電圧は直流１０００Ｖとし、６０秒間印加後の体積抵抗Ｒｖを測定する。体積固有抵抗値 ρｖ＝Ｒｖ・ πｄ２／４ｔ、により体積固有抵抗値を求めるものとする。ここで πは円周率（＝３．１４）、ｄは表面側カーボン電極の直径、ｔは窒化珪素基板の厚さである。このような体積固有抵抗値の測定を、室温（２５℃）で行ったものを ρｖ１、２５０℃の雰囲気中で行ったものを ρｖ２とする。また、上記以外の測定条件はＪＩＳ−Ｋ−６９１１に準じて行うものとする。
【００３３】
室温（２５ ℃）での１０００Ｖ印加時の体積固有抵抗値が６０ ×１０１２Ωｍ以上であることが好ましい。窒化珪素基板に金属回路板を設けた窒化珪素回路基板は様々な半導体素子を搭載することが可能である。
【００３４】
半導体素子の中には動作電圧が５００〜８００Ｖと高いものもある。 ρｖ１が６０×１０１２Ωｍ以上、さらには９０×１０１２Ωｍ以上と高いことが好ましい。前述のように絶縁耐力のばらつきを低減した上で体積固有抵抗値を高くすることにより、動作電圧の高い半導体素子を実装しても絶縁破壊が起きない優れた信頼性を得ることができる。
【００３５】
また、比（ρｖ２／ρｖ１）が０．２０以上、さらには０．４０以上と高いことにより、使用環境が２００〜３００℃の高温下であったとしても優れた絶縁性を維持することができる。近年、ＳｉＣ素子などのように動作温度が１５０〜２５０℃になる半導体素子が開発されている。このような半導体素子を実装する絶縁基板として実施形態に係る窒化珪素基板を使うことにより、半導体装置としても優れた信頼性を得ることができる。
【００３６】
また、窒化珪素基板の厚さ方向の断面を拡大写真にて観察したとき、粒界相の最大長が５０μｍ以下であることが好ましい。また、窒化珪素結晶粒子の長径の平均粒径は１．５〜１０μｍであることが好ましい。絶縁耐力の平均値を高くし、かつ、そのばらつきを２０％以下にするには、厚さ方向における窒化珪素結晶粒子と粒界相との存在比（Ｔ２／Ｔ１）を所定の範囲内にすることが有効である。
【００３７】
その上で、体積固有抵抗値ρｖ１を所定の値以上、比（ρｖ２／ρｖ１）を所定の値以上にするには、粒界相のサイズを制御することが有効である。窒化珪素基板の厚さ方向の断面を拡大写真にて観察したとき、粒界相の最大長を５０μｍ以下、さらには２０μｍ以下、さらには１０μｍ以下と小さくすることが好ましい。厚さ方向の粒界相の最大長とは、前述のＴ２−１、Ｔ２−２、Ｔ２−３、Ｔ２−４のいずれもが５０μｍ以下であることを示している。
【００３８】
また、粒界相の最大長を５０μｍ以下にするには、窒化珪素結晶粒子の長径の平均粒径は１．５〜１０μｍであることが好ましい。窒化珪素結晶粒子の長径は任意の断面組織の拡大写真において、単位面積１００ μｍ×１００μｍ内に写る窒化珪素結晶粒子個々の最大径を測定し、その平均値により求めるものとする。最大径の測定は、拡大写真に写る窒化珪素結晶粒子の最も長い対角線を長径として求めるものとする。この作業を単位面積１００μｍ ×１００μｍを異なる３か所で行い、その平均値を窒化珪素結晶粒子の長径の平均粒径とする。
【００３９】
上記窒化珪素結晶粒子の長径の平均粒径が１．５μｍ未満と小さいと、窒化珪素結晶粒子同士の粒界が増えるために、比（Ｔ２／Ｔ１）が０．３０を超える部分が形成されるおそれがある。窒化珪素結晶粒子の長径の平均粒径が１０μｍを超えて大きいと、窒化珪素結晶粒子間の粒界の数は減るものの、窒化珪素結晶粒子間の粒界の長さが大きくなってしまい粒界相の最大長を５０μｍ以下にできない部分が形成されるおそれがある。そのため、窒化珪素結晶粒子の長径の平均粒径は１．５〜１０μｍ、さらには２〜７μｍの範囲であることが好ましい。なお、拡大写真は２０００倍以上のものを用いるものとする。また、結晶粒子および粒界を判断し難いときは５０００倍の拡大写真を使用するものとする。
【００４０】
また、窒化珪素基板の気孔率が３％以下であることが好ましい。また、気孔（ポア）の最大径は２０μｍ以下であることが好ましい。実施形態に係る窒化珪素基板は基板厚み方向の窒化珪素結晶粒子と粒界相の比（Ｔ２／Ｔ１）を制御してあるので気孔率３％まで存在したとしても絶縁耐力のばらつきは２０％以下、さらには１５％以下にすることができる。
【００４１】
なお、気孔（ポア）はできるだけ少ないことが好ましく、気孔率は１％以下、さらには０．５％以下であることが好ましい。また、気孔の最大径は２０μｍ以下、さらには１０μｍ以下、さらには３μｍ以下（０含む）であることが好ましい。また、気孔の最大径は任意の断面における拡大写真から求めるものとする。
【００４２】
また、前述のように体積固有抵抗値ρｖ１が６０×１０１２Ωｍ以上、比（ρｖ２／ρｖ１）が０．２０以上にするには、窒化珪素基板の任意の表面または断面を拡大写真（２０００倍以上）にて観察したとき、気孔率１％以下（０含む）かつ気孔の最大径が１０μｍ以下（０含む）であることが好ましい。
【００４３】
上記拡大写真とはＳＥＭ写真のことである。ＳＥＭ写真において、ポアは窒化珪素結晶粒子および粒界相とは異なるコントラスト差が生じるので区別可能である。倍率を２０００倍以上、さらには５０００倍に拡大したＳＥＭ写真にて観察されるポアの割合またはサイズを小さくすることにより、高温環境下（２５０℃雰囲気下）であったとしても優れた体積固有抵抗値を得ることができる。
【００４４】
また、任意の断面を拡大写真にて観察したときにポアが存在する場合、ポアの周囲長の１０％以上に粒界相が存在することが好ましい。ポアとなっている部分は空気が存在することになる。窒化珪素粒子は絶縁物である。また、粒界相成分は金属酸化物からなる焼結助剤が反応して形成されるものである。このため粒界相成分は酸化物であるため絶縁性が高い。
【００４５】
一方、空気は電気の通り道になり易い。特に６００Ｖ以上の大きな電圧を印可したときには電気の通り道になり易い。ポアは焼結工程による緻密化過程での残存欠陥であり、その緻密化は粒界相を介して進行する。
【００４６】
また、β−窒化珪素結晶粒子は細長い形状を有する。β−窒化珪素結晶粒子が複雑に絡み合ったランダム配向することにより、窒化珪素基板の強度が向上する。一方、ランダム配向すると窒化珪素結晶粒子同士の隙間が形成され易い。窒化珪素結晶粒子同士の隙間を粒界相成分で埋めることによりポアが形成され難くなる。またポアが形成されても、その周辺の緻密化阻害により生じる構造欠陥を含み難くなる。そのため、ポアの周囲が粒界相成分で覆われていることが、良好な緻密化過程を示唆することとなり好ましい。
【００４７】
このため、ポアの最大径を２０μｍ以下にしたうえで、ポアの外周長の１０％以上に粒界相成分を存在させることが好ましい。ポアの外周長に粒界相成分が存在する割合は大きいほどよく５０％以上１００％以下であることが好ましい。ポアの外周長が５０％以上と大きくすることにより、絶縁耐力を向上させると共に、そのばらつきを低減することができる。言い換えれば、ポアが存在したとしても、その外周を粒界相成分で覆うことにより絶縁耐力を向上させることができる。
【００４８】
また、５０Ｈｚでの比誘電率をεｒ５０、１ｋＨｚでの比誘電率をεｒ１０００としたとき、（εｒ５０−εｒ１０００）／εｒ５０≦０．１であることが好ましい。比誘電率とは、電極間の媒質が充填しているときの蓄電器の電気容量が真空であるときの電気容量で割った値を示す。今回の媒質とは、窒化珪素基板である。（εｒ５０−εｒ１０００）／εｒ５０≦０．１であるということは、窒化珪素基板の比誘電率は周波数が高くなっても大きくならないことを示している。これは、窒化珪素基板の分極が起き難い構成になっていることを示す。分極が起き難い状態としては、ポアが小さいこと、ポアが少ないこと、などが挙げられる。また、前述のように、粒界相のサイズを制御すること、ポアの周囲に粒界相成分を存在させることも有効である。さらに、後述する偏析領域を低減することも有効である。
【００４９】
また、窒化珪素基板の任意の断面を観察したとき、粒界相中の偏析領域の最大長が５μｍ以下（０含む）であることが好ましい。粒界相は焼結助剤を主成分とする反応相である。燒結助剤としては、前述のように、希土類元素、マグネシウム、チタン、ハフニウムから選ばれる１種以上が好ましい。
【００５０】
ここで偏析領域とは、ＥＰＭＡ（電子線マイクロアナライザ）により単位面積２０μｍ×２０μｍをカラーマッピングしたとき、特定元素の平均濃度に対し３０％以上ずれが生じている領域を示す。特定元素とは、焼結助剤成分を示す。例えば、焼結助剤成分として酸化イットリウム（Ｙ２Ｏ３）を用いた場合、Ｙ元素のマッピングを行い平均濃度に対して３０％以上濃度ずれた領域を求めるものとする。
【００５１】
また、複数の焼結助剤成分を用いている場合は、それぞれの成分の金属元素をマッピングするものとする。例えば、焼結助剤成分としてＹ２Ｏ３、ＭｇＯ、ＨｆＯ２の３種類用いた場合は、「Ｙ」「Ｍｇ」「Ｈｆ」について平均濃度から３０％以上ずれている領域を求めるものとする。なお、平均濃度から３０％以上のずれとは多い場合も少ない場合も該当するものとする。
【００５２】
上記偏析領域は小さいことが好ましく、偏析領域の最大長は５μｍ以下、さらには１μｍ以下（０含む）が好ましい。偏析領域を小さくすることにより、体積固有抵抗値 ρｖ１を９０×１０１２Ωｍ以上、前記比（ρｖ２／ρｖ１）を０．４０以上にすることができる。また、偏析領域の最大長を５μｍ以下、さらには１μｍ以下（０含む）の状態とすることにより、絶縁耐力のばらつきを５％以下にすることもできる。板厚が薄い基板であるほど影響が大きくなる。そのため、板厚Ｔ１が０．１〜０．４ｍｍのものである場合は、偏析領域は１μｍ以下と小さい状態もしくは存在しない状態であることが好ましい。
【００５３】
以上のような構成とすることにより、窒化珪素基板の板厚Ｔ１を０．１〜１．０ｍｍ、さらには０．１〜０．４ｍｍと薄型化しても絶縁耐力のばらつきを低減した上で、絶縁耐力の平均値を向上させることができる。
【００５４】
また、粒界相の最大長、窒化珪素結晶粒子のサイズを制御することにより、絶縁耐力の向上のみならず、窒化珪素基板の熱伝導率を５０Ｗ／ｍ・Ｋ以上とした上で、強度を６００ＭＰａ以上とすることもできる。
【００５５】
また、気孔率、ポアサイズや偏析領域サイズ（焼結助剤の偏析部サイズ）を制御することにより、さらなる絶縁耐力の向上、体積固有抵抗値の向上を図ることができる。
【００５６】
また、特許文献２に示したように粒界相中における結晶化合物相を面積比で２０％以上とすることにより、熱伝導率を８０Ｗ／ｍ・Ｋ以上、さらには９０Ｗ／ｍ・Ｋ以上とし易くなる。
【００５７】
実施形態に係る窒化珪素基板は、窒化珪素回路基板に好適である。回路基板は、回路部として金属板、金属層を設けたものである。金属板は、銅板、Ａｌ板などの導電性のよい金属板が例示できる。また、金属板の接合は活性金属接合法、直接接合法など様々な接合法が適用できる。また、必要に応じ、裏面にも金属板を設けるものとする。また、金属層は、金属ペーストを加熱して形成されるメタライズ膜や、メッキ法、スパッタリング法、溶射法など薄膜形成技術を使用した金属薄膜などが挙げられる。
【００５８】
また、特許文献１に示したような圧接構造用基板としても使用できる。特に実施形態に係る窒化珪素基板は絶縁耐力を改善しているので、圧接構造用基板としても有効である。
【００５９】
次に、実施形態に係る窒化珪素基板の製造方法について説明する。実施形態に係る窒化珪素基板は前述の構成を有している限り、製造方法は特に限定されるものではないが、効率よく製造するための方法として次のものが挙げられる。
【００６０】
まず、原料粉末として、窒化珪素粉末、焼結助剤粉末を用意する。窒化珪素粉末は、 α化率が８０質量％以上であり、平均粒径が０．４〜２．５μｍであり、不純物酸素含有量が２質量％以下であることが好ましい。また、不純物酸素含有量は２質量％以下、さらには１．０質量％以下、さらには０．１〜０．８質量％であることが好ましい。不純物酸素含有量が２質量％を超えて多いと、不純物酸素と焼結助剤との反応が起きて、必要以上に粒界相が形成されてしまうおそれがある。
【００６１】
また、焼結助剤は、平均粒径が０．５〜３．０μｍの金属酸化物粉末であることが好ましい。金属酸化物粉末としては、希土類元素、マグネシウム、チタン、ハフニウムなどの酸化物が挙げられる。焼結助剤を金属酸化物として添加することにより、焼結工程中に液相成分を形成し易くなる。
【００６２】
また、焼結助剤は、希土類元素、マグネシウム、チタン、ハフニウムから選択される１種または２種以上を酸化物換算で合計２〜１４質量％添加するものとする。この範囲をずれると焼結工程中の窒化珪素結晶粒子の粒成長や粒界相の割合がずれて、目的とする比（Ｔ２／Ｔ１）の範囲内にすることが困難となる。
【００６３】
次に、窒化珪素粉末および焼結助剤粉末を所定量混合し、さらに有機バインダを添加して原料混合体を調製する。このとき、必要に応じて、非晶質炭素、可塑剤等を添加してもよい。非晶質炭素は脱酸剤として機能する。すなわち非晶質炭素は酸素と反応してＣＯ２やＣＯとして外部に放出されるため、焼結工程の液相反応を促進し易くなる。
【００６４】
次に、原料混合体を成形する成形工程を行う。原料混合体の成形法としては、汎用の金型プレス法、冷間静水圧プレス（ＣＩＰ）法、あるいはドクターブレード法、ロール成形法のようなシート成形法などが適用できる。また、必要に応じ、原料混合体を、トルエン、エタノール、ブタノールなどの溶媒と混合するものとする。
【００６５】
次に上記成形工程の後、成形体の脱脂工程を行う。脱脂工程は、非酸化性雰囲気中、温度５００〜８００ ℃で１〜４時間加熱して、予め添加していた大部分の有機バインダの脱脂を行うものとする。非酸化性雰囲気としては、窒素ガス雰囲気中、アルゴンガス雰囲気中などが挙げられる。
【００６６】
また、有機バインダとしては、ブチルメタクリレート、ポリビニルブチラール、ポリメチルメタクリレートなどが挙げられる。また、窒化珪素粉末と焼結助剤粉末との合計量を１００質量部としたとき、有機バインダの添加量は３〜１７質量部であることが好ましい。
【００６７】
有機バインダの添加量が３質量部未満ではバインダ量が少なすぎて成形体の形状を維持するのが困難となる。このような場合、多層化して量産性を向上することが困難となる。一方、バインダ量が１７質量部を超えて多いと、脱脂工程後に成形体（脱脂処理後の成形体）の空隙が大きくなり窒化珪素基板のポアが大きくなってしまう。
【００６８】
次に脱脂処理された成形体は、焼成容器内に収容され焼成炉内において非酸化性雰囲気中で温度１４００〜１６５０℃に加熱され、１〜８時間保持される熱処理工程が実施される。この処理により、焼結助剤粉末の液相反応が促進される。液相反応の促進により、液相成分が窒化珪素結晶粒子の粒界への拡散が促進され、気孔が低減される。
【００６９】
保持温度が１４００℃未満では液相反応が起き難く、保持温度が１６５０℃を超えて高いと、窒化珪素結晶粒子の粒成長が進んでしまうために、液相成分の拡散による気孔低減効果が十分得られなくなる。また、非酸化性雰囲気としては、窒素ガス（Ｎ２）やアルゴンガス（Ａｒ）などが挙げられる。また、成形体を多段に積層して量産性を向上させることも有効である。また、多段にすることにより、炉内の温度が均一になり、液相反応が均一にすることができる。
【００７０】
次に、焼結工程を行う。焼結工程は、非酸化性雰囲気中で成形体を温度１８００〜１９５０℃に８〜１８時間加熱して実施されるものとする。非酸化性雰囲気としては、窒素ガス雰囲気、または窒素ガスを含む還元性雰囲気が好ましい。また、焼成炉内圧力は加圧雰囲気であることが好ましい。
【００７１】
焼結温度が１８００℃未満と低温状態で焼成すると、窒化珪素結晶粒子の粒成長が十分でなく、緻密な焼結体が得難い。一方、焼結温度が１９５０℃より高温度で焼成すると、炉内雰囲気圧力が低い場合にはＳｉとＮ２に分解するおそれがあるため、焼結温度は上記範囲に制御することが好ましい。
【００７２】
前述のように成形体を多段にした場合、炉内の圧力ばらつきが生じるおそれがあるため焼結温度は１９５０℃以下が好ましい。また、焼結温度が１９５０℃より高いと窒化珪素結晶粒子が必要以上に粒成長してしまい目的とする比（Ｔ２／Ｔ１）が得られなくなるおそれがある。
【００７３】
また、焼結工程後における焼結体の冷却速度を１００℃／ｈ以下にすることが好ましい。冷却速度を１００℃／ｈ以下、さらには５０℃／ｈ以下とゆっくり冷却することにより、粒界相を結晶化することができる。粒界相中の結晶化合物の割合を大きくすることができる。前記熱処理工程により、粒界相の液相反応を促進している。
【００７４】
このため、粒界相の結晶化を行ったとき、焼結体に生成した液相の凝集偏析が少なく、微細な結晶組織が均一に分散した粒界相が得られる。また結晶組織に形成される気孔も微細化すると同時に減少させることができる。
【００７５】
また、焼結工程後の冷却速度を１００℃／ｈ以下とすることにより、粒界相中の結晶化合物相の割合を面積率で２０％以上、さらには５０％以上とすることができる。粒界相を結晶化することにより、窒化珪素基板の熱伝導率を８０Ｗ／ｍ・Ｋ以上とすることができる。
【００７６】
なお、焼結工程後の冷却速度を炉冷（炉のスイッチを切った自然冷却）にすると通常は６００℃／ｈ程度になる。このような場合でも、前述の熱処理工程を行っていれば、粒界相の均一化が図れるため、熱伝導率を５０Ｗ／ｍ・Ｋ以上とした上で、前記比（Ｔ２／Ｔ１）および絶縁耐力のばらつきを所定の範囲とすることができる。
【００７７】
また、焼結工程後に、再度、追加の熱処理することも有効である。追加の熱処理は、液相生成温度以上でかつ焼結工程の処理温度より低温とすることが望ましい。また、加圧条件化で行うことが望ましい。焼結工程において粒成長という表面活性状態から冷却された液相成分は、粒界において定常状態となり固定化される。しかし、活性域からの安定化は不均質に進行しやすい。よって再度液相が生成し流動する状態、一方で粒成長は進行しない状態まで熱処理することで、その後の冷却による粒界の安定化をより均質に改善することが可能となる。
【００７８】
また、追加の熱処理を行う際に、押圧すること、焼結体の表裏をひっくり返して行うこと、などが有効である。追加の熱処理を行うことにより、窒化珪素基板中のポアを無くしたり、ポアを小さくしたり、ポアの周囲長に粒界相成分を存在した状態とすることができる。上記熱処理の温度は１０００℃以上１７００℃以下が好ましい。
【００７９】
上記の１０００℃以上１７００℃以下で熱処理することにより、窒化珪素結晶粒子の粒成長を抑制したうえで、粒界相成分を若干移動させることができる。このとき、押圧することや表裏をひっくり返して行うことにより、ポアを無くしたり、ポアを小さくしたり、ポアの周囲長に粒界相成分を存在した状態とする効果を得易くなる。
以上のような製造方法であれば、実施形態に係る窒化珪素基板を得ることができる。
【００８０】
（実施例）
（実施例１〜２０および比較例１）
窒化珪素粉末として、平均粒径が１．０ μｍであり、不純物酸素含有量が１質量％であり、 α化率が９８％のものを用意した。また焼結助剤粉末として表１および表２に示したものを用意した。なお、焼結助剤粉末は平均粒径が０．８〜１．６ μｍのものを用意した。
【００８１】
窒化珪素粉末と焼結助剤粉末とを混合し、原料混合体を調製した。また、原料混合体に、分散剤、有機溶媒を混合してボールミル混合を行った。次に、原料混合粉１００質量部に対し、有機バインダとしてのブチルメタクリレートを１０質量部と、可塑剤としてジブチルフタレートを４質量部、混合し、有機溶媒を追加添加し、さらにボールミル混合を十分に実施してスラリー状の原料混合体を調製した。スラリーの粘度を５０００〜１５０００ｃｐｓに調整した後に、シート成形法（ドクターブレード法）によりシート成形して乾燥し、成形体（グリーンシート）を調製した。
成形体に対し、窒素ガス雰囲気中で温度５００〜８００ ℃で１〜４時間加熱して脱脂工程を行った。
【００８２】
次に脱脂処理した成形体に対し、表１および表２に示した熱処理工程および焼結工程を実施した。この工程を実施した後、表１および表２に示した条件で実施例および比較例の窒化珪素基板を作製した。また、熱処理工程および焼結工程は多段（１０段重ね）にして実施した。
【００８３】
【表１】
0006529999.tif 000002
【００８４】
【表２】
0006529999.tif 000003
【００８５】
各実施例および比較例に係る窒化珪素基板について、熱伝導率、３点曲げ強度、基板厚さ方向の断面組織を観察し、比（Ｔ２／Ｔ１），厚さ方向の粒界相の最大径、窒化珪素結晶粒子の長径の平均粒径、気孔率を調査した。また、ポアサイズ、粒界相中の偏析領域についても調査した。
【００８６】
なお上記熱伝導率はレーザフラッシュ法により求めた。また、３点曲げ強度はＪＩＳ−Ｒ−１６０１（２００８）に準じて測定した。また、基板厚さＴ１はノギスで測定した。また、気孔率は水銀圧入法により求めた。また、基板厚さ方向に対して任意の断面組織をＳＥＭ写真（２０００倍）を撮影し、厚さ方向の粒界相の最大径、窒化珪素結晶粒子の長径の平均粒径を調査した。
【００８７】
また、基板厚さ方向の任意の断面において単位面積２０μｍ×２０μｍの拡大写真（５０００倍のＳＥＭ写真）を１０か所分撮影し、ポアサイズ（最大径）を求めた。また、単位面積２０μｍ×２０μｍをＥＰＭＡにより焼結助剤成分の金属元素に関してカラーマッピングを行った。単位面積２０μｍ×２０μｍを５箇所測定し、平均濃度、さらには偏析領域（金属元素の濃度が３０％以上ずれている領域）のサイズを求めた。その結果を下記表３および表４に示す。
【００８８】
【表３】
0006529999.tif 000004
【００８９】
【表４】
0006529999.tif 000005
【００９０】
（実施例１１〜２０）
次に、実施例１〜１０の窒化珪素基板に対し、表５に示す追加熱処理を行った。
【００９１】
【表５】
0006529999.tif 000006
【００９２】
実施例１〜２０および比較例１に係る窒化珪素基板について、ポアサイズ（最大径）とポアの周囲長に粒界相成分が存在する割合を求めた。ポアサイズ（最大径）はＳＥＭ写真（５０００倍）にて求めた。また、ポアの周囲長の粒界相成分の存在割合はＥＰＭＡにより求めた。その結果を下記表６に示す。
【００９３】
【表６】
0006529999.tif 000007
【００９４】
上記表６に示す結果から明らかなように、各実施例に係る窒化珪素基板ではポアが小さく、ポアの周囲長に粒界相成分が１０％以上存在していた。また、追加熱処理を行うことにより、ポアを小さく（ポアが存在しない場合を含む）することができた。
【００９５】
以上のような実施例および比較例に係る窒化珪素基板に対して、絶縁耐力、体積固有抵抗値を測定した。なお、上記絶縁耐力はＪＩＳ−Ｃ−２１４１に準じて４端子法にて測定した。測定端子は先端が直径２０ｍｍの球形電極のものを使用した。また、絶縁耐力の測定はフロリナート中で行った。また、測定箇所は図４に示した５か所（Ｓ１〜５）の平均値、ばらつきを求めた。
【００９６】
また、体積固有抵抗値は、ＪＩＳ−Ｋ−６９１１に準じて測定した。表面側カーボン電極を直径２０ｍｍの円盤状、裏面カーボン電極を直径２８ｍｍの円盤状とし、印加電圧１０００Ｖとして、室温（２５℃）における体積固有抵抗値 ρｖ１と２５０℃における体積固有抵抗値ρｖ２を求めた。
【００９７】
また、比誘電率の周波数依存性を調べた。比誘電率の周波数依存性としては、５０Ｈｚでの比誘電率をεｒ５０、１ｋＨｚでの比誘電率をεｒ１０００としたとき、（εｒ５０−εｒ１０００）／εｒ５０により求めた。その結果を表７、表８に示す。
【００９８】
【表７】
0006529999.tif 000008
【００９９】
【表８】
0006529999.tif 000009
【０１００】
以上のように各実施例に係る窒化珪素基板は絶縁耐力および体積固有抵抗値に優れた特性を示した。また、比誘電率の周波数依存性に関しても優れた特性を示した。
【０１０１】
このような窒化珪素基板であれば、薄型化しても優れた絶縁性を有している。そのため、窒化珪素回路基板や圧接構造用基板に適用したとしても優れた信頼性を確保することができる。
【０１０２】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【０１０３】
１ …窒化珪素基板
２ …窒化珪素結晶粒子
３ …粒界相
４，５ …４端子法による測定端子
６ …絶縁耐力測定器
７，８ …カーボン電極
９ …体積固有抵抗値測定器
【図１】
0006529999.tif 000010
【図２】
0006529999.tif 000011
【図３】
0006529999.tif 000012
【図４】
0006529999.tif 000013
【図５】
0006529999.tif 000014